(57)【要約】【課題】正面コントラスト比が高く、かつ、階調反転が抑制された液晶表示装置を提供すること。【解決手段】本発明の液晶表示装置は、バックライトユニットと、第１の偏光子と、液晶セルと、第２の偏光子と、異方性散乱層とをこの順に備える。液晶セルの表示特性は視野角依存性を有し、異方性散乱層は、バックライトユニットから出射された光のうち、液晶セルの実質的に法線方向に進行する光を透過し、それ以外の方向に進行する光を散乱する。液晶セルは、好ましくはＴＮモードである。【選択図】図１
2013205688.tif 000002
【特許請求の範囲】
【請求項１】
バックライトユニットと、液晶表示パネルと、異方性散乱層とをこの順に備え、
該液晶表示パネルの表示特性が視野角依存性を有し、
該異方性散乱層が、該バックライトユニットから出射された光のうち、該液晶表示パネルの実質的に法線方向に進行する光を透過し、それ以外の方向に進行する光を散乱する、
液晶表示装置。
【請求項２】
前記異方性散乱層が、
第１の屈折率を有する第１の領域と、
該第１の領域に分散した、前記液晶表示パネルの実質的に法線方向に延びる柱状の微細領域であり、該第１の屈折率よりも小さい第２の屈折率を有する、第２の領域と、
を有する、請求項１に記載の液晶表示装置。
【請求項３】
前記異方性散乱層の前記第２の領域が空孔部である、請求項２に記載の液晶表示装置。
【請求項４】
前記異方性散乱層の前記第２の領域が貫通孔を含む、請求項３に記載の液晶表示装置。
【請求項５】
前記異方性散乱層中の前記第２の領域の存在比率が、体積基準で２％〜５０％である、請求項２から４のいずれかに記載の液晶表示装置。
【請求項６】
前記異方性散乱層のヘイズが、１０％〜８０％である、請求項１から５のいずれかに記載の液晶表示装置。
【請求項７】
前記液晶表示パネルの液晶層の液晶分子が、中間調表示において、該液晶表示パネルの法線方向に対して斜め方向に配向している、請求項１から６のいずれかに記載の液晶表示装置。
【請求項８】
前記液晶表示パネルの表示モードがＴＮモードである、請求項７に記載の液晶表示装置。
【発明の詳細な説明】
【技術分野】
【０００１】
本発明は、液晶表示装置に関する。より詳細には、本発明は、特定の異方性散乱層を有する液晶表示装置に関する。
【背景技術】
【０００２】
液晶表示装置の液晶表示パネルは、その表示原理に起因して、表示特性が視野角依存性を有することが知られている。例えば、コントラスト比は、液晶表示パネルの正面方向（法線方向）から見る場合に比べて斜め方向から見る場合に大幅に低下することが知られている。また、色調は、液晶表示パネルの正面方向（法線方向）から見る場合はニュートラルである（色付きが起こらない）が、斜め方向から見る場合には所望でない色味（例えば、白表示の場合の黄味、黒表示の場合の青味）を帯びる場合が多い（カラーシフト）。さらに、液晶表示パネルの表示モードによっては、視野角により表示画像の明暗や色調が反転する階調反転と呼ばれる現象が認められる場合がある。
【０００３】
このような階調反転の問題を解決するために、マトリクス中に分散した光拡散性微粒子を含む光拡散素子を液晶表示パネルの視認側に配置する技術が提案されている（例えば、特許文献１）。しかし、このような技術では、正面方向のコントラスト比が低下するという問題がある。
【先行技術文献】
【特許文献】
【０００４】
【特許文献１】特許第２８２２９８３号
【発明の概要】
【発明が解決しようとする課題】
【０００５】
本発明は上記従来の課題を解決するためになされたものであり、その目的とするところは、正面コントラスト比が高く、かつ、階調反転が抑制された液晶表示装置を提供することにある。
【課題を解決するための手段】
【０００６】
本発明の液晶表示装置は、バックライトユニットと、液晶表示パネルと、異方性散乱層とをこの順に備える。該液晶表示パネルの表示特性は視野角依存性を有し、該異方性散乱層は、該バックライトユニットから出射された光のうち、該液晶表示パネルの実質的に法線方向に進行する光を透過し、それ以外の方向に進行する光を散乱する。
好ましい実施形態においては、上記異方性散乱層は、第１の屈折率を有する第１の領域と；該第１の領域に分散した、上記液晶表示パネルの実質的に法線方向に延びる柱状の微細領域であり、該第１の屈折率よりも小さい第２の屈折率を有する、第２の領域と；を有する。
好ましい実施形態においては、上記異方性散乱層の上記第２の領域は空孔部である。さらに好ましい実施形態においては、上記異方性散乱層の上記第２の領域は貫通孔を含む。
好ましい実施形態においては、上記異方性散乱層中の上記第２の領域の存在比率は、体積基準で２％〜５０％である。
好ましい実施形態においては、上記異方性散乱層のヘイズは１０％〜８０％である。
好ましい実施形態においては、上記液晶表示パネルの液晶層の液晶分子は、中間調表示において、該液晶表示パネルの法線方向に対して斜め方向に配向している。さらに好ましい実施形態においては、上記液晶表示パネルの表示モードはＴＮモードである。
【発明の効果】
【０００７】
本発明によれば、バックライトユニットから出射された光のうち、液晶表示パネルの実質的に法線方向に進行する光を透過し、それ以外の方向に進行する光を散乱する異方性散乱層を、視認側偏光板のさらに視認側に配置することにより、正面コントラスト比が高く、かつ、階調反転が抑制された液晶表示装置を得ることができる。
【図面の簡単な説明】
【０００８】
【図１】本発明の好ましい実施形態による液晶表示装置の概略断面図である。
【図２】図１の液晶表示装置に用いられる液晶セルの概略断面図である。
【図３】ＴＮモードにおける液晶分子の配向状態を説明する概略斜視図である。
【図４】本発明に用いられる異方性散乱層の１つの形態を説明するための概略斜視図である。
【図５Ａ】本発明に用いられる異方性散乱層の１つの形態についての散乱特性を説明するための輝度等高線図およびグラフである。
【図５Ｂ】マトリクス中に分散した光拡散性微粒子を含む光拡散素子の散乱特性について、本発明に用いられる異方性散乱層と比較して説明するための輝度等高線図およびグラフである。
【図６】本発明に用いられるバックライトユニットの１つの形態を説明するための概略斜視図である。
【図７】実施例１、比較例１および比較例２の液晶表示装置についての実際の表示を比較して説明する画像である。
【発明を実施するための形態】
【０００９】
以下、図面を参照して、本発明の代表的な実施形態について説明するが、本発明はこれらの実施形態には限定されない。
【００１０】
Ａ．液晶表示装置の全体構成
図１は、本発明の好ましい実施形態による液晶表示装置の概略断面図であり、図２は、図１の液晶表示装置に用いられる液晶セルの概略断面図である。液晶表示装置１００は、バックライトユニット１０と、液晶表示パネル２０と、異方性散乱層３０とをこの順に備える。液晶表示パネル２０は、液晶セル２２と、液晶セル２２の両側に配置された偏光板２１、２１’とを有する。偏光板２１、２１’は、代表的には、その吸収軸が互いに実質的に直交または平行となるようにして配置されている。偏光板２１、２１’の吸収軸の方向は、液晶表示パネルの表示モードに応じて適切に設定され得る。例えば、ノーマリーホワイトのねじれネマチック（ＴＮ）モードでは、偏光板２１、２１’はその吸収軸が互いに実質的に直交するように配置されている。また例えば、ノーマリーブラックの垂直配向（ＶＡ）モードにおいても、偏光板２１、２１’はその吸収軸が互いに実質的に直交するように配置されている。ここで、「実質的に直交」とは、２つの方向のなす角度が、９０°±２．０°の範囲を包含し、好ましくは９０°±１．０°であり、さらに好ましくは９０°±０．５°である。また、「実質的に平行」とは、２つの方向のなす角度が、０°±２．０°の範囲を包含し、好ましくは０°±１．０°であり、さらに好ましくは０°±０．５°である。
【００１１】
Ｂ．液晶セル
液晶セル２２は、一対のガラス基板２２１、２２１’と、該基板間に配された表示媒体としての液晶層２２２とを有する。一方の基板（アクティブマトリクス基板）２２１には、液晶の電気光学特性を制御するスイッチング素子（代表的にはＴＦＴ）と、このスイッチング素子にゲート信号を与える走査線およびソース信号を与える信号線とが設けられている（いずれも図示せず）。他方のガラス基板（カラーフィルター基板）２２１’には、カラーフィルターが設けられる（図示せず）。なお、カラーフィルターは、アクティブマトリクス基板２２１に設けてもよい。基板２２１、２２１’の間隔（セルギャップ）は、スペーサー（図示せず）によって制御されている。基板２２１、２２１’の液晶層２２２と接する側には、例えばポリイミドからなる配向膜（図示せず）が設けられている。該配向膜の形成方法としては、任意の適切な配向処理法が採用され得る。配向処理法の具体例としては、ラビング法、斜め蒸着法、光配向法等が挙げられる。
【００１２】
液晶セル２２の表示モードとしては、本発明の効果が得られる限りにおいて任意の適切な表示モードが採用され得る。１つの実施形態においては、液晶セル２２の液晶層２２２の液晶分子は、中間調表示において、液晶表示パネル２０の法線方向に対して斜め方向に配向している。このような表示モードの具体例としては、ＴＮモード、超ねじれネマチック（ＳＴＮ）モード、電界効果複屈折（ＥＣＢ）モード、ベンド配向（ＯＣＢ：Optically Compensated Bend）モード、画素分割しないＶＡモードが挙げられる。ＴＮモードが好ましい。後述のＣ項で説明する異方性散乱層との組み合わせによる効果が顕著だからである。
【００１３】
図３は、ＴＮモードにおける液晶分子の配向状態を説明する概略斜視図である。基板２２１の配向方向と基板２２１’の配向方向とは、実質的に直交となるように配置される。基板２２１および２２１’の配向方向が実質的に直交しているため、電圧無印加時には、図３（ａ）に示すように、液晶層２２２の液晶分子は実質的に９０°ねじれ構造を有する配向状態となっている。すなわち、液晶層の中心から離れるに従って対向する基板表面の配向方向とほぼ平行になるように漸次連続的に変化している。このような配向状態は、所定の配向規制力を有する配向膜の間に、正の誘電率異方性を有するネマチック液晶を配することにより実現され得る。このような状態で、バックライト側偏光板２１を通過した直線偏光が基板２２１から液晶層２２２に入射すると、液晶分子は入射光に対して複屈折性を示し、入射光の偏光状態は液晶分子のねじれに応じて変化する。電圧無印加時に液晶層を通過する光は、例えばその偏光方位が９０°回転させられた直線偏光となるので、バックライト側偏光板２１と直交する吸収軸を有する視認側偏光板２１’を透過して明状態の表示が得られる（ノーマリーホワイトモード）。
【００１４】
上述にように、液晶層２２２の液晶分子は正の誘電率異方性を有する。したがって、電極間に電圧が印加されると、図３（ｂ）に示すように、液晶層２２２の液晶分子は基板２２１および２２１’面に垂直に配向する。このような状態で、バックライト側偏光板２１を通過した直線偏光が基板２２１から液晶層２２２に入射すると、入射光は垂直配向している液晶分子の長軸の方向に沿って進む。液晶分子の長軸方向には複屈折が生じないため入射光は偏光方位を変えずに進み、バックライト側偏光板２１と直交する吸収軸を有する視認側偏光板２１’で吸収される。これにより電圧印加時において暗状態の表示が得られる。再び電圧無印加状態にすると配向規制力により明状態の表示に戻すことができる。また、印加電圧を変化させて液晶分子の傾きを制御して視認側偏光板２１’からの透過光強度を変化させることにより階調表示が可能となる。
【００１５】
Ｃ．異方性散乱層
異方性散乱層３０は、図１に示すとおり、視認側偏光板２１’のさらに視認側に配置される。異方性散乱層３０は、バックライトユニット１０から出射された光のうち、液晶表示パネルの実質的に法線方向に進行する光を透過し、それ以外の方向に進行する光を散乱する。このような異方性散乱層を視認側偏光板の視認側に配置することにより、正面コントラスト比を高くすることができ、かつ、階調反転を抑制することができる。ここで、「実質的に法線方向」とは、法線方向から±２０°傾いた方向を包含し、好ましくは±１０°であり、より好ましくは±５°である。さらに、異方性散乱層３０と視認側偏光板２１’の偏光子との距離は短い方が好ましい。例えば、当該距離は、好ましくは１ｍｍ以下であり、より好ましくは５００μｍ以下である。なお、当該距離は、異方性散乱層３０の偏光板側表面と視認側偏光板２１’の偏光子の異方性散乱層側表面との距離である。異方性散乱層３０は、任意の適切な粘着剤または接着剤を介して視認側偏光板２１’に貼り合わせられ得る。また、異方性散乱層３０は、視認側偏光板２１’の偏光子保護層を兼ねてもよい。この場合、視認側偏光板２１’の偏光子保護層（後述）は省略されてもよい。異方性散乱層３０は、独立した部材としての異方性散乱シートとして提供されてもよく、視認側偏光板と一体化されて異方性散乱層付偏光板として提供されてもよい。
【００１６】
図４は、異方性散乱層の１つの形態を説明するための概略斜視図である。図４に示すように、異方性散乱層３０は、代表的には、第１の屈折率を有する第１の領域３１と、第２の屈折率を有する第２の領域３２とを有する。第２の領域３２は、第１の領域３１に分散している。第２の領域の屈折率（第２の屈折率）は、第１の領域の屈折率（第１の屈折率）よりも小さい。第１の屈折率と第２の屈折率との差は、大きいほど好ましい。例えば、第１の屈折率と第２の屈折率との差は、好ましくは０．０５〜０．８であり、より好ましくは０．２〜０．７である。第１の屈折率と第２の屈折率との差がこのような範囲であれば、液晶表示パネル２０の実質的に法線方向以外の方向に進行する光を散乱する能力に非常に優れた異方性散乱層を得ることができる。その結果、階調反転が非常に良好に抑制された液晶表示装置を得ることができる。好ましくは、第２の領域３２は、液晶表示パネル２０の実質的に法線方向に延びる柱状の微細領域である。第２の領域がこのような柱状の形状を有することにより、液晶表示パネル２０の実質的に法線方向以外の方向に進行する光を散乱させる部分を、当該光の進行方向に沿って非常に大きくとることができるので、さらに優れた散乱能を有する異方性散乱層を得ることができる。その結果、階調反転がさらに抑制された液晶表示装置を得ることができる。第２の領域３２が柱状の形状を有する場合、平面視した場合の直径は、好ましくは３μｍ〜２０μｍであり、より好ましくは５μｍ〜１０μｍである。第２の領域の直径がこのような範囲であれば、正面光を散乱せず、かつ、斜め方向の光を効果的に散乱する（階調反転を抑制する）ことができる。加えて、第２の領域のアスペクト比（法線方向の長さ／直径）は、好ましくは２〜３０である。第２の領域のアスペクト比がこのような範囲であれば、上記と同様、正面光を散乱せず、かつ、斜め方向の光を効果的に散乱する（階調反転を抑制する）ことができる。
【００１７】
第２の領域３２は、好ましくは空孔部である。第２の領域を空孔部とすることにより、第２の領域の屈折率を空気の屈折率（約１．０）とすることができるので、第１の屈折率と第２の屈折率との差を大きくすることができる。１つの実施形態においては、第２の領域３２は貫通孔を含む。好ましくは、第２の領域の５０％以上は貫通孔で構成され、より好ましくは、第２の領域の実質的に１００％が貫通孔で構成される。第２の領域を貫通孔とすることにより、柱状の形状とする利点をさらに増大させることができる。
【００１８】
異方性散乱層３０中の第２の領域３２の存在比率は、体積基準で、好ましくは２％〜５０％であり、より好ましくは２％〜２０％である。第２の領域の存在比率が小さすぎると、十分な散乱能が得られない場合が多い。第２の領域の存在比率が大きすぎると、正面光を散乱させてしまい、結果として、正面コントラスト比が不十分となる場合がある。
【００１９】
異方性散乱層３０のヘイズは、好ましくは１０％〜８０％であり、より好ましくは１０％〜５０％である。ヘイズが１０％未満である場合には、斜め方向の光の散乱が不十分で、階調反転が抑制されないおそれがある。ヘイズが８０％を超えると、正面コントラスト比が不十分となるおそれがある。
【００２０】
異方性散乱層３０の厚みは、好ましくは１０μｍ〜６０μｍであり、より好ましくは２０μｍ〜５０μｍである。
【００２１】
異方性散乱層３０を構成する異方性散乱フィルムは、例えば、以下のようにして形成され得る：すなわち、高分子フィルムに高エネルギー粒子を照射して、粒子の通過部分近傍に実質的に直線状の照射損傷部分（例えば、高分子鎖の開裂やイオン化を意味する）を形成し、当該損傷部分に化学的エッチング処理を行うことにより、貫通孔を有する高分子フィルム（異方性散乱フィルム）を形成することができる。高分子フィルムを構成する高分子としては、例えば、ポリエチレンテレフタレート（ＰＥＴ）、結晶性ポリエチレン、セルロースエステル（例えば、酢酸セルロース）、ポリカーボネート、ポリフッ化ビニリデン、ポリアクリロニトリル、ポリテトラフルオロエチレンが挙げられる。高エネルギー粒子は、荷電粒子であってもよく、非荷電粒子であってもよい。高エネルギー粒子の具体例としては、核分裂性物質の核分裂によって得られる核分裂片、放射性同位元素の崩壊によって得られるα粒子、加速器によって得られる加速イオンが挙げられる。高エネルギー粒子のエネルギー域は、例えば、１ＭｅＶ〜１０ＭｅＶである。化学的エッチング処理の具体例としては、アルカリ溶液（例えば、水酸化ナトリウム溶液）による処理が挙げられる。このようなフィルムの製造方法の詳細は、例えば、特公昭５２−３９８７号公報、特開昭５４−１１９７１号公報、特開昭５９−１１７５４６号公報に記載されており、これらの開示は本明細書に参考として援用される。
【００２２】
次に、異方性散乱層３０の散乱特性についてより具体的に説明する。図５Ａは、異方性散乱層３０の出射光の輝度等高線図およびグラフである。図５Ａでは、一例として、厚みが４０μｍ、貫通孔の直径が１０μｍ、ヘイズが４０％の異方性散乱層についての散乱特性（出射光の状態）を示す。図５Ｂは、異方性散乱層３０と比較するための、マトリクス中に分散した光拡散性微粒子を含む光拡散素子の出射光の輝度等高線図およびグラフである。図５Ｂでは、厚みが２３μｍ、光拡散性微粒子の粒径が４μｍ、ヘイズが４０％の光拡散素子についての散乱特性（出射光の状態）を示す。なお、図５Ａおよび図５Ｂにおいては、左側から順に、入射角が０°（法線方向）、入射角が法線方向に対して２０°、４０°、６０°傾いた角度である場合を示す。さらに、いずれの場合においても、方向は、方位角０°−１８０°方向である。上記のとおり、異方性散乱層３０は、バックライトユニット１０から出射された光のうち、液晶表示パネルの実質的に法線方向に進行する光を透過し、それ以外の方向に進行する光を散乱する。「それ以外の方向に進行する光を散乱する」形態としては、例えば、当該進行する光を、正面方向（法線方向）を外しつつ、少なくとも方位角が１８０°反対の方向に散乱すること（図５Ａの右側）；正面方向を外しつつリング状に散乱すること（図５Ａの左から２番目および３番目）；およびこれらの適切な組み合わせが挙げられる。より具体的には、図５Ａと図５Ｂとを比較すると明らかなように、光拡散性微粒子を含む光拡散素子は、入射方向を中心に散乱するだけであるのに対し（図５Ｂの左から２番目〜右側）、異方性散乱層からの出射光は、輝度がピークとなる角度（極角）が変わらないようにし、かつ、正面を中心にリング状に輝度が高くなるような輝度分布を有する（図５Ａの左から２番目〜右側）。異方性散乱層がこのような輝度分布を有する光を出射することにより、正面の輝度（したがって、コントラスト比）を維持しつつ、階調反転が抑制された液晶表示装置を得ることができる。
【００２３】
Ｄ．バックライトユニット
バックライトユニット１０としては、任意の適切な構成を採用することができる。例えば、バックライトユニットは、直下方式でもよく、サイドライト方式でもよい。図６は、直下方式のバックライトユニットを説明するための概略断面図である。このバックライトユニット１０は、光源１１と、反射フィルム１２と、拡散板１３と、プリズムシート１４と、輝度向上フィルム１５とを備える。サイドライト方式を採用する場合、好ましくは、バックライトユニットは、上記の構成に加え、導光板と、ライトリフレクターとを備え得る。なお、図６に例示した各光学部材は、液晶表示装置の照明方式や液晶セルの表示モードなど、用途に応じてその一部が省略され得るか、または、他の光学部材に代替され得る。例えば、バックライト側偏光板２１に輝度向上フィルムを設ける場合には、輝度向上フィルム１５は省略され得る。
【００２４】
Ｅ．偏光板
偏光板２１および２１’としては、それぞれ、任意の適切な偏光板が採用され得る。偏光板は、代表的には、偏光子と、偏光子の片側または両側に配置された保護層とを有する。偏光子と保護層とは、任意の適切な粘着剤層または接着剤層を介して積層されている。
【００２５】
偏光子としては、目的に応じて任意の適切な偏光子が採用され得る。例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等が挙げられる。これらのなかでも、ポリビニルアルコール系フィルムにヨウ素などの二色性物質を吸着させて一軸延伸した偏光子が、偏光二色比が高く特に好ましい。これら偏光子の厚さは特に制限されないが、一般的に、１〜８０μｍ程度である。
【００２６】
ポリビニルアルコール系フィルムにヨウ素を吸着させて一軸延伸した偏光子は、例えば、ポリビニルアルコールをヨウ素の水溶液に浸漬することによって染色し、元長の３〜７倍に延伸することで作製することができる。必要に応じてホウ酸や硫酸亜鉛、塩化亜鉛等を含んでいてもよいし、ヨウ化カリウムなどの水溶液に浸漬することもできる。さらに必要に応じて染色の前にポリビニルアルコール系フィルムを水に浸漬して水洗してもよい。
【００２７】
ポリビニルアルコール系フィルムを水洗することでポリビニルアルコール系フィルム表面の汚れやブロッキング防止剤を洗浄することができるだけでなく、ポリビニルアルコール系フィルムを膨潤させることで染色のムラなどの不均一を防止する効果もある。延伸はヨウ素で染色した後に行ってもよいし、染色しながら延伸してもよいし、また延伸してからヨウ素で染色してもよい。ホウ酸やヨウ化カリウムなどの水溶液中や水浴中でも延伸することができる。
【００２８】
保護層は、偏光板の保護層として使用できる任意の適切なフィルムで形成される。当該フィルムの主成分となる材料の具体例としては、トリアセチルセルロース（ＴＡＣ）等のセルロース系樹脂や、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、ラクトン変性アクリル樹脂のような（メタ）アクリル系、アセテート系等の透明樹脂等が挙げられる。また、（メタ）アクリル系、ウレタン系、（メタ）アクリルウレタン系、エポキシ系、シリコーン系等の熱硬化型樹脂または紫外線硬化型樹脂等も挙げられる。この他にも、例えば、シロキサン系ポリマー等のガラス質系ポリマーも挙げられる。また、特開２００１−３４３５２９号公報（ＷＯ０１／３７００７）に記載のポリマーフィルムも使用できる。このフィルムの材料としては、例えば、側鎖に置換または非置換のイミド基を有する熱可塑性樹脂と、側鎖に置換または非置換のフェニル基ならびにニトリル基を有する熱可塑性樹脂を含有する樹脂組成物が使用でき、例えば、イソブテンとＮ−メチルマレイミドからなる交互共重合体と、アクリロニトリル・スチレン共重合体とを有する樹脂組成物が挙げられる。当該ポリマーフィルムは、例えば、上記樹脂組成物の押出成形物であり得る。なお、上記のとおり、異方性散乱層３０が視認側偏光板２１’の保護層を兼ねる場合には、視認側偏光板２１’の視認側保護層は省略され得る。
【実施例】
【００２９】
以下、実施例によって本発明を具体的に説明するが、本発明はこれら実施例によって限定されるものではない。実施例における評価方法は以下のとおりである。また、実施例において、特に明記しない限り、「部」および「％」は重量基準である。
【００３０】
（１）膜厚
マイクロゲージ式厚み計（ミツトヨ社製）を用いて測定した。
（２）異方性散乱層の孔径
走査型電子顕微鏡（ＳＥＭ）を用いて直接測定した。
（３）異方性散乱層における空孔部の存在比率
走査型電子顕微鏡（ＳＥＭ）の画像から面積比を測定し、体積基準に換算した。
（４）ヘイズ
ＪＩＳ  ７１３６で定める方法により、ヘイズメーター（村上色彩科学研究所社製、商品名「ＨＮ−１５０」）を用いて測定した。
（５）全光線透過率
ヘイズメーター（村上色彩科学研究所社製、商品名「ＨＮ−１５０」）を用いて測定した。
（６）す抜け透過率
平行光光源装置（中央精機社製、半値角２°）を用いて平行光を液晶パネルに照射し、散乱せずに透過する光の割合を、ＡＵＴＲＯＮＩＣ  ＭＥＬＣＨＥＲＳ社製コノスコープにて測定した。
（７）０°／４０°拡散係数比
０°す抜け透過率をＡ、４０°す抜け透過率をＢとしたときに、（−ｌｎＢ）／（−ｌｎＡ）で算出した。
（８）白輝度
実施例および比較例で得られた液晶表示装置を全画面白表示となるようにし、ＡＵＴＲＯＮＩＣ  ＭＥＬＣＨＥＲＳ社製コノスコープにて正面方向の輝度を測定した。
（９）カラーシフト
ＥＬＤＩＭ社製  商品名 「ＥＺ  Ｃｏｎｔｒａｓｔ１６０Ｄ」を用いて、方位角０°〜３６０°に変化させて、極角を６０°方向にした液晶表示装置の色調を測定し、ｘｙ色度図上にプロットした。極角０°〜６０°、方位角０°〜３６０°のｘｙ色相を１°おきにプロットし、最も距離の大きいもの同士の距離をカラーシフトとした。
（１０）階調反転
実施例および比較例で得られた液晶表示装置で黒と白と中間の７階調のグレーを表示し、それぞれの輝度をＡＵＴＲＯＮＩＣ  ＭＥＬＣＨＥＲＳ社製コノスコープにて９０°−２７０°の方位で極角１°おきに測定し、いずれかの諧調に対して輝度が逆転した角度を階調反転が起きた角度とした。
【００３１】
＜実施例１＞
市販のＰＥＴフィルム（厚み５０μｍ、二軸延伸品）に加速器による加速イオンを照射した後、水酸化ナトリウム溶液によりエッチング処理を行い、貫通孔を有する多孔性フィルムＡを得た。得られた多孔性フィルムＡの特性を表１に示す。この多孔性フィルムＡを異方性散乱層として用いた。
一方、ＴＮモードの液晶表示装置（Ａｃｅｒ社製、商品名「Ｖ１７３Ｄｂｍ」）から液晶表示パネルを取り出した。取り出した液晶表示パネルの視認側の光学部材をすべて取り除き、液晶セルのガラス基板の表面を洗浄した後、市販の偏光板（日東電工社製、商品名「ＳＥＧ１４２４ＮＷＬ」）を貼り付けた。バックライト側偏光板は、液晶表示装置に組み込まれていたものをそのまま用いた。バックライト側偏光板には視野角拡大フィルム（富士フイルム社製、ＷＶフィルム）が設けられていた。視認側偏光板とバックライト側偏光板とは、吸収軸が互いに直交するように貼り合わせた。このようにして得られた液晶表示パネルに、液晶表示装置に組み込まれていたバックライトユニットを取り付けた。バックライトユニットはサイドライト方式であった。次いで、視認側偏光板のさらに視認側に、上記で得られた多孔性フィルムＡを粘着剤を介して貼り付け、異方性散乱層とした。このようにして液晶表示装置を作製した。得られた液晶表示装置を上記（８）〜（１０）の評価に供した。結果を表２に示す。
【００３２】
＜実施例２＞
表１に示すような多孔性フィルムＢを異方性散乱層として用いたこと以外は実施例１と同様にして液晶表示装置を作製した。得られた液晶表示装置を上記（８）〜（１０）の評価に供した。結果を表２に示す。
【００３３】
＜実施例３＞
表１に示すような多孔性フィルムＣを異方性散乱層として用いたこと以外は実施例１と同様にして液晶表示装置を作製した。得られた液晶表示装置を上記（８）〜（１０）の評価に供した。結果を表２に示す。
【００３４】
＜実施例４＞
表１に示すような多孔性フィルムＤを異方性散乱層として用いたこと以外は実施例１と同様にして液晶表示装置を作製した。得られた液晶表示装置を上記（８）〜（１０）の評価に供した。結果を表２に示す。
【００３５】
＜実施例５＞
表１に示すような多孔性フィルムＥを異方性散乱層として用いたこと以外は実施例１と同様にして液晶表示装置を作製した。得られた液晶表示装置を上記（８）〜（１０）の評価に供した。結果を表２に示す。
【００３６】
【表１】
2013205688.tif 000003
【００３７】
＜比較例１＞
異方性散乱層を設けなかったこと以外は実施例１と同様にして液晶表示装置を作製した。得られた液晶表示装置を上記（８）〜（１０）の評価に供した。結果を表２に示す。なお、白輝度については比較例１の評価結果を相対的な基準とした。
【００３８】
＜比較例２＞
異方性散乱層の代わりに、マトリクス中に分散した光拡散性微粒子を含む拡散粘着剤（日東電工社製、商品名「Ｈ４０」、ヘイズ：４０％）を配置したこと以外は実施例１と同様にして液晶表示装置を作製した。得られた液晶表示装置を上記（８）〜（１０）の評価に供した。結果を表２に示す。
【００３９】
【表２】
2013205688.tif 000004
【００４０】
表１から明らかなように、本発明の実施例の液晶表示装置は、正面の白輝度（結果としてコントラスト比）を維持し（場合によっては、向上させ）、かつ、階調反転が起きない角度範囲を大幅に拡げることができた。加えて、本発明の実施例の液晶表示装置は、白表示および黒表示のいずれにおいても、カラーシフトを低減することができた。
さらに、実施例１、比較例１および比較例２の液晶表示装置についての実際の表示を比較して説明する画像を図７に示す。図７から明らかなように、実施例１の液晶表示装置は、比較例１および２の液晶表示装置に比べて階調反転を顕著に抑制できていることがわかる。
さらに、実施例１および比較例１の液晶表示装置からそれぞれ視野角拡大フィルムを取り除いた液晶表示装置を作製し、上記（８）〜（１０）の評価に供したところ、実施例１に対応する液晶表示装置は、いずれの項目においても比較例１に対応する液晶表示装置よりも優れていた。
【産業上の利用可能性】
【００４１】
本発明の液晶表示装置は、携帯情報端末（ＰＤＡ），携帯電話，時計，デジタルカメラ，携帯ゲーム機などの携帯機器、パソコンモニター，ノートパソコン，コピー機などのＯＡ機器、ビデオカメラ，液晶テレビ，電子レンジなどの家庭用電気機器、バックモニター，カーナビゲーションシステム用モニター，カーオーディオなどの車載用機器、商業店舗用インフォメーション用モニターなどの展示機器、監視用モニターなどの警備機器、介護用モニター，医療用モニターなどの介護・医療機器などの各種用途に用いることができる。
【符号の説明】
【００４２】
１０            バックライトユニット
２０            液晶表示パネル
２１、２１’    偏光板
２２            液晶セル
３０            異方性散乱層
３１            第１の領域
３２            第２の領域
１００            液晶表示装置
【図１】
2013205688.tif 000005
【図２】
2013205688.tif 000006
【図３】
2013205688.tif 000007
【図４】
2013205688.tif 000008
【図６】
2013205688.tif 000009
【図５Ａ】
2013205688.tif 000010
【図５Ｂ】
2013205688.tif 000011
【図７】
2013205688.tif 000012